(57)【要約】【課題】本発明は、石油依存度が低く、バイオマス度が高いことで、環境負荷が低く、難燃性を兼ね備えた難燃性樹脂組成物を提供することを目的とする。【解決手段】熱可塑性樹脂と難燃剤を含む難燃性樹脂組成物であって、前記難燃剤が、天然リグニンに対して少なくとも天然リグニンを低分子化又は水溶化する処理を施して得たリグニン誘導体に含窒素構造が導入され、かつリン酸が付加されてなる含窒素構造導入リン酸化リグニン誘導体を含むことを特徴とする難燃性樹脂組成物。【選択図】なし【特許請求の範囲】
【請求項１】
熱可塑性樹脂と難燃剤を含む難燃性樹脂組成物であって、
前記難燃剤が、天然リグニンに対して少なくとも天然リグニンを低分子化又は水溶化する処理を施して得たリグニン誘導体に含窒素構造が導入され、かつリン酸が付加されてなる含窒素構造導入リン酸化リグニン誘導体を含むことを特徴とする難燃性樹脂組成物。
【請求項２】
前記含窒素構造が、アミノ基を含有することを特徴とする請求項１記載の難燃性樹脂組成物。
【請求項３】
前記含窒素構造が、ジメチルアミンにより導入されることを特徴とする請求項１記載の難燃性樹脂組成物。
【請求項４】
前記含窒素構造が、グアニンジンにより導入されることを特徴とする請求項１に記載の難燃性樹脂組成物。
【請求項５】
前記含窒素構造が、メラミンにより導入されることを特徴とする請求項１に記載の難燃性樹脂組成物。
【請求項６】
前記リグニン誘導体が、ヒドロキシメチル化リグニンであることを特徴とする請求項１乃至５のいずれかに記載の難燃性樹脂組成物。
【請求項７】
前記リグニン誘導体が、クラフトリグニンであることを特徴とする請求項１乃至６のいずれかに記載の難燃性樹脂組成物。
【請求項８】
前記リグニン誘導体が、アルカリリグニンであることを特徴とする請求項１乃至６のいずれかに記載の難燃性樹脂組成物。
【請求項９】
前記熱可塑性樹脂が、芳香族ポリエステル、脂肪族ポリエステル、またはカーボネート結合を有するポリマーから選択される少なくとも１種以上を含むことを特徴とする請求項１乃至８のいずれかに記載の難燃性樹脂組成物。
【請求項１０】
前記熱可塑性樹脂が、原料の少なくとも一部にバイオマスを使用している熱可塑性樹脂であることを特徴とする請求項１乃至９のいずれかに記載の難燃性樹脂組成物。
【請求項１１】
前記難燃性樹脂組成物が、更に難燃助剤を含有し、該難燃助剤が、リン系難燃剤、窒素化合物系難燃剤、シリコーン系難燃剤、臭素系難燃剤、無機系難燃剤、ポリフルオロオレフィンから選択される少なくとも１種以上を含むことを特徴とする請求項１乃至１０のいずれかに記載の難燃性樹脂組成物。
【請求項１２】
請求項１乃至１１のいずれかに記載の難燃性樹脂組成物を成形してなることを特徴とする成形体。
【発明の詳細な説明】
【技術分野】
【０００１】
本発明は、優れた難燃性を備えており、複写機、プリンター等の画像出力機器、家電製品等の電気・電子機器などの部品に使用可能な難燃性樹脂組成物及び成形体に関する。
【背景技術】
【０００２】
複写機、プリンター等の画像出力機器、家電製品などの電気電子機器、自動車の内装部品等には樹脂部品が数多く利用されているが、これらの部品には延焼を防止する目的で、樹脂材料に難燃性が求められている。
特に複写機においては、内部に高温になる定着ユニットがあり、定着ユニット付近にも樹脂材料が使用されている。また、帯電ユニットのような高電圧を発生させるユニットや、電源ユニットは１００Ｖの交流電源ユニットがあり、これらの最大消費電力は数１００Ｗ〜５００Ｗであり、１００Ｖ、１５Ａ電源系統を利用するユニットで構成されている。
【０００３】
このような複写機、主にマルチファンクションプリンターに代表される複合機は据え置き式の電気電子機器であり、製品機器の安全性規格の一つである樹脂材料の難燃性に関する国際規格（ＩＥＣ６０９５０）においては、発火源もしくは発火の恐れがある部分をＵＬ９４規格（Underwriters Laboratories Inc.,standard）の難燃性「５Ｖ」のエンクロージャー部品で覆うことが求められている。ＵＬ９４規格の「５Ｖ」に関する試験方法については、国際規格ＩＥＣ６０６９５−１１−２０（ＡＳＴＭ  Ｄ５０４８）に「５００Ｗ試験炎による燃焼試験」として定義されている。
複写機本体に構成させる部品はエンクロージャー部品以外においても、エンクロージャー内の内部部品については、ＵＬ９４規格の「Ｖ−２」以上が求められている。ＵＬ９４規格の「Ｖ−２」以上に関する試験方法については、国際規格ＩＥＣ６０６９５−１１−１０  Ｂ法（ＡＳＴＭ  Ｄ３８０１）に「２０ｍｍ垂直燃焼試験」として定義されている。
【０００４】
ここで、樹脂材料に添加される難燃剤にはいくつかの種類があり、臭素系難燃剤、リン系難燃剤、窒素化合物系難燃剤、シリコーン系難燃剤、及び無機系難燃剤が一般的である。
これら難燃剤の難燃機構については、幾つかの文献で既に公知であり、ここでは、特に多用される３種類の難燃機構について説明する。
第１は、臭素系難燃剤に代表されるハロゲン系化合物である。燃焼した炎に対し、ハロゲン系化合物を酸化反応負触媒として働かせることなどにより燃焼速度を低下させる。
第２は、リン系難燃剤、又はシリコーン系難燃剤である。燃焼中に樹脂の表面にシリコーン系難燃剤をブリードさせたり、リン酸系難燃剤を樹脂内で脱水反応を起こさせたりすることにより、表面に炭化物（チャー）を生成させて断熱皮膜の形成などにより燃焼を止める。
第３は、水酸化マグネシウム、水酸化アルミニウム等の無機系難燃剤である。樹脂の燃焼によってこれらの化合物が分解するときの吸熱反応や、生成した水の持つ蒸発潜熱などにより、樹脂全体を冷却させるなどして燃焼を止める。
【０００５】
一方、従来の樹脂材料は、石油を原料とするプラスチック材料で作られているが、近年、植物などを原材料にしたバイオマス由来樹脂が注目されている。ここで、バイオマス資源とは、植物や動物などの生物を資源にしているという意味であり、木材やトウモロコシ、大豆や動物から取れる油脂、生ゴミなどを示すものである。バイオマス由来樹脂はそれらのバイオマス資源を原料として作られている。一般には生分解性樹脂というものもあるが、生分解とは温度・湿度などのある一定環境下において、微生物などにより分解される機能のことをいう。
なお、生分解性樹脂として、バイオマス由来樹脂ではなく、石油由来樹脂であって生分解する機能を持つ樹脂もある。
【０００６】
バイオマス由来樹脂には、ジャガイモ、サトウキビ、トウモロコシなどの糖質を醗酵した乳酸をモノマーとし、化学重合により作られるポリ乳酸：ＰＬＡ（Poly Lactic Acid）や、澱粉を主成分としたエステル化澱粉、微生物が体内に生産するポリエステルである微生物産生樹脂：ＰＨＡ（Poly Hydoroxy Alkanoate）、醗酵法で得られる１．３プロパンジオールと石油由来のテレフタル酸を原料とするＰＴＴ（Poly Trimethylene Terephtalate）などがある。
現在は石油由来原料が用いられているが、将来はバイオマス由来樹脂へ移行するように研究が進められている。例えばＰＢＳ（Poly Butylene Succinate）の主原料の一つであるコハク酸を植物由来で製造することなどが行われている。このようなバイオマス由来樹脂のうち、融点が１８０℃前後と高く、成形加工性に優れ、かつ市場への供給量も安定しているポリ乳酸を応用した製品が実現し始めている。
【０００７】
しかし、前記ポリ乳酸はガラス転移点が５６℃と低く、このため、熱変形温度は５５℃前後であって耐熱性が低い。合わせて結晶性樹脂であることから、耐衝撃性も低くアイゾッド衝撃強度は１〜２ｋＪ／ｍ2であり、電気・電子機器製品のような耐久部材への採用は困難であるという課題がある。
その対策として、石油系樹脂であるポリカーボネート樹脂とのポリマーアロイなどによって物性向上を図っている。しかし、石油系樹脂の含有割合が高くなり、バイオマス由来樹脂の含有割合が５０％前後になってしまい、その結果、地球温暖化対策などの環境負荷削減のための化石使用量削減や二酸化炭素排出量削減に対する効果は半減してしまうという問題がある。
【０００８】
例えば特許文献１では、植物資源由来の樹脂１００質量部に対して、天然由来の有機充填剤１質量部〜３５０質量部を配合してなる樹脂組成物を成形してなる電気・電子部品であり、植物資源由来の樹脂がポリ乳酸樹脂であり、天然由来の有機充填剤が紙粉及び木粉から選ばれる少なくとも一種であり、紙粉の５０質量％以上が古紙粉末である電気・電子部品が提案されている。この提案では、ポリ乳酸に紙紛等の天然由来の有機充填材を添加することにより、樹脂の機械的強度等を向上させている。しかし、難燃性については、ポリ乳酸１００質量部に対して、リン系難燃剤等の化石資源を原料とした難燃剤を２３質量部〜２９質量部添加することが必要であり、これでは環境負荷削減のためにベースになる樹脂材料をバイオマス材料に変えたとしても、その効果が下がってしまう。
【０００９】
また、特許文献２では、少なくとも１種の生分解性を示す有機高分子化合物と、リン含有化合物を含有する難燃系添加剤と、少なくとも１種の上記有機高分子化合物の加水分解を抑制する加水分解抑制剤とを含有する樹脂組成物が提案されている。しかし、この提案では、ポリ乳酸等の生分解性を示す有機高分子化合物を難燃化するために、有機高分子化合物１４０質量部に対して、リン含有化合物を含有する難燃系添加剤３０質量部乃至６０質量部の添加が必要であり、該リン含有化合物を含有する難燃系添加剤が化石資源を原料としているため、バイオマス度の低下を招いてしまう。
【００１０】
バイオマスを原料とした樹脂材料を難燃化する技術としては、例えば特許文献３には、従来の石油材料を用いた難燃性材料は環境負荷が高いという課題に対して、アセチルセルロース（Ａ）と、該アセチルセルロース（Ａ）１００質量部に対しアルコキシシラン化合物（Ｂ）を０．１質量部〜１５０質量部までの間で配合し均一分散させた後、アセチル基を部分的に又は完全に脱離させるとともに、アルコキシシラン化合物を加水分解及び縮合させる有機無機ハイブリッド難燃性セルロース材料の製造方法が提案されている。
しかし、この提案の方法で得られた有機無機ハイブリッド難燃性セルロース材料は、アセチルセルロースとアルコキシシラン化合物を単に混練させた態様であり、ＵＬ９４燃焼試験に準ずる方法による試験結果において、試験片の燃焼時間は長くなるものの、試験片は完全に燃え尽きており、難燃性能は不十分なものであった。また、成形性に関しても成形加工が可能になるとの記載はあるが、具体的な実施例については開示されていない。
【００１１】
また、難燃材料としては、ダイオキシン等の毒性ガスの発生がなく、かつ難燃性能を発現させ、かつバイオマス原料を利用する課題に対して、特許文献４には、高分子と難燃剤とを含む高分子組成物であって、前記難燃剤は難燃性化合物を側鎖に有する重合体を含む、高分子組成物が提案されている。詳細には、前記難燃剤は窒素をヘテロ原子とする複素環状化合物を側鎖に有する重合体であり、重合体のモノマーの一部に核酸塩基等の生物起源の物質が使用されている。
しかし、この提案の難燃剤は、高分子材料に難燃可能なヘテロ原子とする複素環状化合物を側鎖に有する態様であるが、元となる高分子材料がバイオマス材料ではなく、かつ添加量も多く環境負荷が小さいものではない。このような従来技術は、熱可塑性樹脂に難燃剤を混練している技術である。この方法では、難燃性は発現するものの成形加工して成形品として使用することを考慮した場合、熱可塑性樹脂と難燃剤との親和性の低下により、樹脂の流動性が低下し成形性が悪くなるという問題があり、また物性も低下してしまうことがある。
【００１２】
また、強度などの物性と難燃性を両立するためには石油系製品への依存度が高くなるという課題に対し、特許文献５では、天然物由来の生分解性ポリエステル樹脂（Ａ）５０質量％〜８０質量％と、有機リン化合物が共重合された熱可塑性ポリエステル樹脂（Ｂ）５０質量％〜２０質量％とからなる難燃性ポリエステル樹脂組成物が提案されている。詳細には、有機リン化合物を共重合したポリエチレンテレフタレート（ＰＥＴ）又はポリブチレンサクシネート（ＰＢＳ）と、ポリ乳酸をブレンドしている。
しかし、この提案のポリエチレンテレフタレートは石油由来の原料からなり、ポリブチレンサクシネートの原料であるコハク酸、ブタンジオールも現在は石油由来の原料からなるため、バイオマス度の点では、従来の難燃剤と大差ないものになってしまう。この従来技術は、熱可塑性ポリエステル樹脂の構造に有機リン化合物が共重合された態様であり、熱可塑性ポリエステル樹脂の主鎖に有機リン化合物が導入されることになる。そして、有機リン化合物による難燃性発現の特長上、リンが脱離することにより難燃性を発現するが、主鎖に導入されていることにより脱離しづらくなる。仮に脱離したとしても、主鎖が切れることになるため、分子量の低下が起こりドリップし易くなってしまい難燃性の確保が困難になる。その結果、低い石油依存へ移行するために、有機リン化合物が共重合されたバイオマス由来の熱可塑性ポリエステル樹脂を用いたとしても、物性と難燃性の全てを満たすという課題は解決できていない。
【００１３】
また、特許文献６には、少なくとも、熱可塑性樹脂と難燃剤を含む難燃性樹脂組成物であって、前記難燃剤が、天然多糖類の側鎖にリン酸エステルを付加してなるリン含有多糖類であることを特徴とする難燃性樹脂組成物が提案されている。また特許文献７には、少なくとも、熱可塑性樹脂と難燃剤を含む難燃性樹脂組成物であって、前記難燃剤が、天然多糖類の側鎖にチオリン酸エステルを付加してなるリン含有多糖類であることを特徴とする難燃性樹脂組成物が提案されている。しかし、この提案の材料は樹脂への分散性が低く、物性と難燃性の全てを満たす課題は解決できていない。
【００１４】
また、特許文献８には、熱可塑性樹脂と難燃剤を含む難燃性樹脂組成物であって、前記難燃剤が、少なくとも天然リグニンに所定の処理を施したリグニン誘導体にリン酸を付加してなるリン酸化リグニン誘導体を含むことにより、難燃性能を有した、バイオマス度の高い低環境負荷型の難燃性樹脂材料が提案されている。しかし、この提案の材料は難燃剤として、２０％以上の添加が必要であり、かつ発泡炭化層の形成がないため、物性と難燃効果を同時に満たすことは解決できていない。
したがって、石油依存度が低く、バイオマス度が高く、環境負荷も低いと共に、物性と難燃性を兼ね備えた難燃性樹脂組成物としては、未だ十分満足できる性能を有するものは得られておらず、更なる改良、開発が求められているのが現状である。
【発明の概要】
【発明が解決しようとする課題】
【００１５】
本発明は、かかる現状に鑑みてなされたものであり、従来における前記諸問題を解決し、以下の目的を達成することを課題とする。
即ち、本発明は、石油依存度が低く、バイオマス度が高いことで、環境負荷が低く、難燃性を兼ね備えた難燃性樹脂組成物を提供することを目的とする。
また、本発明は難燃剤の添加量が少なくても高い難燃効果が得られる難燃剤樹脂組成物を提供することを目的とする。
【課題を解決するための手段】
【００１６】
上記目的を達成する本発明の難燃性樹脂組成物は、以下の構成からなる。
熱可塑性樹脂と難燃剤を含む難燃性樹脂組成物であって、
前記難燃剤が、天然リグニンに対して少なくとも天然リグニンを低分子化又は水溶化する処理を施して得たリグニン誘導体に含窒素構造が導入され、かつリン酸が付加されてなる含窒素構造導入リン酸化リグニン誘導体を含むことを特徴とする難燃性樹脂組成物。
【発明の効果】
【００１７】
本発明によれば、石油依存度が低く、バイオマス度が高いことで、環境負荷が低く、難燃性を兼ね備えた難燃性樹脂組成物を提供することができる。また、本発明は難燃剤の添加量が少ないため樹脂組成物の物性低下を抑制することができる。
【発明を実施するための形態】
【００１８】
（難燃性樹脂組成物）
本発明の難燃性樹脂組成物は、熱可塑性樹脂と難燃剤を含む難燃性樹脂組成物であって、前記難燃剤が、少なくとも天然リグニンに所定の処理を施したリグニン誘導体に含窒素構造を導入して含窒素構造導入リグニン誘導体とし、さらに該含窒素構造導入リグニンにリン酸を付加してなる含窒素構造導入リン酸化リグニン誘導体を含み、更に必要に応じてその他の成分を含有してなる。
本発明の難燃性樹脂組成物によれば、難燃性能を有した、バイオマス度の高い低環境負荷型の難燃性樹脂材料を得ることができる。また、リグニン誘導体の持つ親水基の作用により、樹脂中へ高い分散性が得られる。更に、リグニン誘導体は高分子物質であるために粘結性を有し、樹脂中の分散状態も安定していることから、使用時のブリードアウトを抑えることができる。さらに、燃焼時における発泡層形成にも作用し、難燃性能を高めることができる。
本発明においては、リン酸化による燃焼時の炭化層形成に加え、難燃剤が窒素構造を含有することにより、燃焼時の分解ガスとして、窒素ガスが発生し、発泡炭化層を形成することによって樹脂組成物に難燃性を付与していると考えられる。
【００１９】
＜難燃剤＞
前記難燃剤は、少なくとも天然リグニンに所定の処理を施したリグニン誘導体に含窒素構造が導入され、かつリン酸を付加してなる含窒素構造導入リン酸化リグニン誘導体を含んでいる。
【００２０】
前記天然リグニンとしては、天然木材に含まれるリグニンや稲わら、麦わらなどの草本植物に含まれるリグニンなどが挙げられる。
【００２１】
これら天然リグニンに所定の処理を施してリグニン誘導体を得ることができる。
所定の処理としては、天然木材からリグニンを取り除きパルプを得る処理方法が代表的な処理方法である。その１つとして、クラフト法によるパルプ処理がある。水酸化ナトリウム水溶液と硫化ナトリウム水溶液を蒸解液とする方法であり、天然木材からリグニンを分離するために低分子化処理を行うものである。
また、木材等の原料から硫酸を用いて糖化した残渣リグニンを、アルカリ水溶液中で水熱処理することによる水溶化処理、
稲わら、麦わら等の草本原料をアルカリ水溶液中で処理する水溶化処理、
天然木材や草本などの原料を酵素糖化することにより、分離される低分子化処理
などが挙げられ、リグニン誘導体としては、クラフトリグニン、水熱処理した硫酸リグニン（木材等の原料から硫酸を用いて糖化した残渣リグニン（硫酸リグニン）を、アルカリ水溶液中で水熱処理し、水溶化させたもの）、アルカリリグニン（稲わら、麦わら等の原料をアルカリ水溶液中で処理し、水溶化させたもの）、酵素糖化残渣リグニンも使用することができる。
【００２２】
前記リグニン誘導体が、クラフトリグニンであることにより、安価な原料を使用して、難燃性能を得ることができる。また、燃料としてカスケード利用されているクラフトリグニン（黒液）を高機能材料として使用することができ、環境負荷削減に寄与することができる。前記リグニン誘導体が、アルカリリグニンであることにより、今まで、未利用資源であった、稲わら・麦わら等の原料からパルプ原料を取り出した後のリグニン（アルカリリグニン）を利用することが可能となる。また、木材などからセルロース成分を糖化処理した後の、未利用資源であった糖化残渣リグニンを利用することが可能となり、安価な原料を使用して、難燃性能を得ることができる。
【００２３】
リグニン誘導体に含窒素構造を導入するには、リグニン誘導体と含窒素化合物を反応させる。
【００２４】
前記含窒素構造としては、アミノ基を有する構造が好ましく、アミノ基を含有する構造を導入するには、リグニン誘導体とアミン化合物を反応させることが好ましい。
前記アミン化合物としては、ジメチルアミン、グアニジン、メラミン等が好ましい。
また、グアニジンとしてはメチル基を含むものが好ましい。
その他の含窒素構造を有する化合物としては次のものを挙げることができる。
Ｎ−ブチルジメチルアミン、Ｎ−アセチルジメチルアミン、Ｎ−アセトアセチルジメチルアミン、２−（ジメチルアミノ）エタノール、Ｎ，Ｎ−ジメチルベンジルアミン、Ｎ，Ｎ−ジメチルシクロヘキシルアミン、Ｎ，Ｎ−ジメチルエチルアミン、Ｎ，Ｎ−ジメチルホルムアミド
アセチルアセトングアニジン、ニトログアニジン、１−メチル−３−ニトログアニジン、シアノグアニジン、１，３−ジフェニルグアニジン、１，３−ジ−ｏ−トリルグアニジン
トリクロロメラミン、２，４，６−トリス［ビス（メトキシメチル）アミノ］−１，３，５−トリアジン、２，４−ジアミノ−６−（シクロプロピルアミノ）−１，３，５−トリアジン、２，４−ジアミノ−６−ブチルアミノ−１，３，５−トリアジン、２，４−ジアミノ−６−ジアリルアミノ−１，３，５−トリアジン
【００２５】
さらに前記含窒素構造導入リグニンにリン酸を付加して含窒素構造導入リン酸化リグニン誘導体を得ることができる。
リン酸を付加する方法としては、例えば、ピリジン溶液下で塩化ホスホリルを加えて反応させる方法を挙げることができる。
【００２６】
また、リグニン誘導体はヒドロキシメチル化処理した後に含窒素構造を導入することが好ましい。ヒドロキシメチル化処理した含窒素構造導入リグニンにリン酸を付加することによって含窒素構造導入ヒドロキシメチル化リン酸化リグニン誘導体を得ることができる。
ヒドロキシメチル化はリグニン誘導体にホルムアルデヒドを反応させることによって行うことができる。
含窒素構造導入ヒドロキシメチル化リン酸化リグニン誘導体を難燃剤として樹脂に配合することにより樹脂の熱分解温度が上昇し耐熱性を向上させることができる。
難燃剤中のリン含有率は３−１５質量％が好ましく、７−１５質量％がより好ましい。
また、難燃剤中の窒素含有率は、２〜１５質量％以上が好ましく、５〜１５質量％がより好ましい。
【００２７】
本発明の難燃性樹脂組成物は、難燃剤を５〜３０質量％含有することが好ましく、１０〜２０質量％含有することがより好ましい。
【００２８】
＜熱可塑性樹脂＞
前記熱可塑性樹脂は、芳香族ポリエステル、脂肪族ポリエステルを含むことが好ましく、カーボネート結合を有する芳香族ポリエステル、カーボネート結合を有する脂肪族ポリエステルを含むことがより好ましい。これらの熱可塑性樹脂を含むことにより更に難燃性能を高めることができる。
また熱可塑性樹脂は、原料の少なくとも一部にバイオマスを使用していることが好ましい。原料の少なくとも一部にバイオマスを使用することにより、更に難燃性能を有した、バイオマス度の高い低環境負荷型の難燃性樹脂材料を得ることができる。
難燃性樹脂組成物中の熱可塑性樹脂組成物のうち、カーボネート結合を有する芳香族ポリステル、もしくは脂肪族ポリエステルの含有量を５０質量％以上とすることが高い難燃性能を発現するには好ましい。ただし、二酸化炭素排出量の削減や石油使用量の削減に寄与するにはバイオマス樹脂を使用することが好ましく、２０質量％以上含まれることが好ましく、５０質量％以上含まれることがより好ましい。
【００２９】
前記芳香族ポリエステルとしては、ポリエチレンテレフタレート（ＰＥＴ）、ポリブチレンサクシネート（ＰＢＳ）、ポリトリメチレンテレフタレート（ＰＴＴ）、芳香族ポリカーボネート樹脂、液晶ポリマー（ＬＣＰ）、非晶ポリアリレートを使用することができる。
前記芳香族ポリカーボネート樹脂としては、適宜合成されたものでもよいし、市販品を用いることもできる。該市販品としては、例えば帝人化成株式会社のパンライト（商品名）、三菱化学エンジニアプラスチックス株式会社のユーピロン（商品名）などが挙げられる。
脂肪族ポリエステルとしては、ポリ乳酸（ＰＬＡ）、微生物産生ポリヒドロキシアルカノエート（ＰＨＡ）、ポリブチレンサクシネート（ＰＢＳ）、脂肪族ポリカーボネート樹脂等を使用することができる。
前記脂肪族ポリカーボネート樹脂としては、ポリプロピレンカーボネート、ポリエチレンカーボネート等や、環状構造を持つ脂環式ポリカーボネート等を使用することができる。
前記脂肪族ポリエステルとしては、適宜合成されたものでもよいし、市販品を用いることもできる。
また、上記の樹脂材料には、本発明の効果を著しく損なわない限りにおいて他の樹脂を配合することができる。
【００３０】
＜難燃助剤＞
本発明の難燃性樹脂組成物は、更に必要に応じて難燃助剤を含有してもよい。
前記難燃助剤としては、特に制限はなく、例えばリン系難燃剤、窒素化合物系難燃剤、シリコーン系難燃剤、臭素系難燃剤、無機系難燃剤、ポリフルオロオレフィンから選択される少なくとも１種以上を含有すればよい。上記難燃助剤を含有させることにより、更に難燃性能を高めることができる。
【００３１】
−リン系難燃剤−
前記リン系難燃剤としては、特に制限はなく、例えば市販のリン系難燃剤を使用することができる。例えば、トリフェニルホスフェート、クレジルジフェニルホスフェート、トリクレジルホスフェート、トリキシレニルホスフェート、トリス（ｔ−ブチル化フェニル）ホスフェート、トリス（ｉ−プロピル化フェニル）ホスフェート、２−エチルヘキシルジフェニルホスフェート、１，３−フェニレンビス（ジフェニルホスフェート）、１，３−フェニレンビス（ジキシレニル）ホスフェート、ビスフェノールＡ（ジフェニルホスフェート）、トリス（ジクロロプロピル）ホスフェート、トリス（βークロロプロピル）ホスフェート、トリス（クロロエチル）ホスフェート、２，２−ビス（クロロメチル）トリメチレンビス（ビス（２−クロロエチル）ホスフェート）、ポリオキシアルキレンビスジクロロアルキルホスフェート、赤リン等が使用できる。
【００３２】
−窒素化合物系難燃剤−
前記窒素化合物系難燃剤としては、特に制限はなく、例えばリン酸メラミン、ピロリン酸メラミン、ポリリン酸メラミン、ポリリン酸アンモニウム、等を使用することができる。
【００３３】
−シリコーン系難燃剤−
前記シリコーン系難燃剤としては、特に制限はなく、例えばシリコーン樹脂、シリコーンゴム、シリコーンオイル、等を使用することができる。
前記シリコーン樹脂としては、ＳｉＯ2、ＲＳｉＯ3/2、Ｒ2ＳｉＯ、Ｒ3ＳｉＯ1/2の構造単位を組み合わせてできる三次元網状構造を有する樹脂などが挙げられる。ここで、Ｒはメチル基、エチル基、プロピル基等のアルキル基；フェニル基、ベンジル基等の芳香族基；前記置換基にビニル基を含有した置換基を示す。
前記シリコーンオイルとしては、例えばポリジメチルシロキサン、ポリジメチルシロキサンの側鎖あるいは末端の少なくとも１つのメチル基が、水素原子、アルキル基、シクロヘキシル基、フェニル基、ベンジル基、アミノ基、エポキシ基、ポリエーテル基、カルボキシル基、メルカプト基、クロロアルキル基、アルキル高級アルコールエステル基、アルコール基、アラルキル基、ビニル基、及びトリフロロメチル基から選ばれる少なくとも１つの基により変性された変性ポリシロキサン、又はこれらの混合物などが挙げられる。
【００３４】
−臭素系難燃剤−
前記臭素系難燃剤としては、特に制限はなく、市販の臭素系難燃剤を使用することができる。例えば、デカブロモジフェニルエーテル、テトラブロモビスフェノール−Ａ、ビス（ペンタブロモフェニル）エタン、１，２−ビス（２，４，６−トリブロモフェノキシ）エタン、２，４，６−トリス（２，４，６−トリブロモフェノキシ）−１，３，５−トリアジン、２，６−ｏｒ（２，４−）ジブロモフェノール、臭素化ポリスチレン、ポリ臭素化スチレン、エチレンビステトラブロモフタルイミド、ヘキサブロモシクロドデカン、ヘキサブロモベンゼン、ペンタブロモベンジルアクリレート、ペンタブロモベンジルアクリレート、等を使用することができる。
【００３５】
−無機系難燃剤−
前記無機系難燃剤としては、特に制限はなく、例えば水酸化マグネシウム、水酸化アルミニウム、三酸化アンチモン、五酸化アンチモン、等を使用することができる。
【００３６】
−ポリフルオロオレフィン−
前記ポリフルオロオレフィンとしては、特に制限はなく、例えば市販のポリフルオロオレフィンを使用することができる。また、ポリフルオロオレフィンがメチルメタアクリレート樹脂で被覆されたものとしては、商品名メタブレンＡタイプ（三菱レイヨン）等が使用できる。
【００３７】
前記難燃助剤の含有量は、難燃剤の種類に応じて、最適な添加割合が異なり特に制限はなく、目的に応じて適宜選定することができる。難燃助剤の好ましい含有量は、０．１〜１０質量％、さらに好ましくは、１〜５質量％程度である。
【００３８】
−その他の成分−
前記その他の成分としては、特に制限はなく、難燃性樹脂組成物に使用される公知の添加剤の中から目的に応じて適宜選択することができ、例えば相溶化剤、可塑化剤、酸化防止剤、紫外線吸収剤、加工助剤、帯電防止剤、着色剤、加水分解抑制剤、結晶化核剤などが挙げられる。これらは、本発明の効果を損なわない範囲で適宜選択した量を使用することができ、１種単独で使用してもよいし、２種以上を併用してもよい。
前記加水分解抑制剤としては、例えばカルボジイミド変性イソシアネート、有機ホスファイト金属塩化合物、テトライソシアネートシラン、モノメチルイソシアネートシラン、アルコキシシラン、スチレン・２−イソプロペニル−２−オキサゾリン共重合体、２，２−ｍ−フェニレンビス（２−オキサゾリン）、などが挙げられる。
前記結晶化核剤としては、例えばタルク系核剤、フェニル基を持つ金属塩系材料からなる核剤、ベンゾイル化合物系からなる核剤などが好適に挙げられる。その他公知の結晶化核剤、例えば乳酸塩、安息香酸塩、シリカ、リン酸エステル塩系などを用いても問題は無い。
【００３９】
本発明の難燃性樹脂組成物は、成形性に優れ、各種分野において好適に使用することができ、各種形状、構造、大きさの成形体とすることができるが、以下の本発明の成形体に特に好適に使用することができる。
【００４０】
（成形体）
本発明の成形体は、本発明の前記難燃性樹脂組成物を成形してなること以外には、特に制限はなく、その形状、構造、大きさ等については目的に応じて適宜選択することができる。
前記成形の方法としては、特に制限はなく、目的に応じて公知の方法の中から適宜選択することができ、例えば、フィルム成形、押出成形、射出成形、ブロー成形、圧縮成形、トランスファ成形、カレンダー成形、熱成形、流動成形、積層成形、などが挙げられる。これらの中でも、成形体を複写機、プリンター等の画像出力機器、家電製品等の電気・電子機器などとして使用する場合には、フィルム成形、押出成形、及び射出成形から選択されるいずれかが好ましく、射出成形が特に好ましい。
例えば複写機の外装カバー等の筐体部品の成形には、３５０トンの電動射出成形機を用いて水温度調節器で温度設定が可能な金型を用いて、金型温度４０℃、射出圧力９０ＭＰａ、射出速度１０ｍｍ／ｓｅｃ、の成形条件で成形することにより、外観、寸法を満足する成形品を得ることが可能になる。
【００４１】
上述した本発明の難燃性樹脂組成物については、従来公知の各種添加剤を適宜用いることができる。例えば、相溶化剤、可塑化剤、酸化防止剤、紫外線吸収剤、加工助剤、帯電防止剤、着色剤、加水分解抑制剤等の各種添加剤を適宜選定して配合することができる。
【００４２】
−用途−
本発明の成形体は、難燃性を兼ね備えており、例えば複写機、レーザープリンター等の電子写真技術、印刷技術又はインクジェット技術を用いた画像出力機器に使用される部品、家電製品等の電気電子機器、自動車の内装部品などとして好適に使用することができる。
【実施例】
【００４３】
以下、本発明の実施例を説明するが、本発明は、これらの実施例に何ら限定されるものではない。
本発明の難燃性樹脂組成物について、具体的な実施例、および比較例を作製して燃焼試験、および熱重量測定を行った。
【００４４】
（実施例１）
＜リグニン誘導体の作製＞
リグニン誘導体には、クラフトリグニンを使用した。
実施例１のクラフトリグニンは、クラフト法（水酸化ナトリウム水溶液と硫化ナトリウム水溶液を蒸解液とするもの）によってパルプを製造する際に排出される蒸解液（黒液）中に含まれる。実施例１では、Aldrich社製の試薬、Lignin,alkali（３７０９５９）を使用した。
【００４５】
＜マンニッヒ反応によるジメチルアミンの導入＞
クラフトリグニン（リグニン、アルカリ（Aldrich））１０ｇを８０％ジオキサン３００ｍｌと酢酸３０ｍＬの混合液に溶かし、攪拌しながら５０％ジメチルアミン液２２．５ｍＬ（０．２５ｍｏｌ）と３７％ホルムアルデヒド液１８．７ｍＬ（０．２５ｍｏｌ）を加え、６０℃ウォーターバス中で４時間反応させた。その後、反応液をアセトンに滴下し沈殿を吸引ろ過し、残渣を水洗し、デシケータ内で乾燥することで生成物を得た。
【００４６】
＜塩化ホスホリルによるリン酸エステル化＞
上記の反応生成物をピリジン２５０ｍＬに溶かし、攪拌しながら塩化ホスホリル２０ｍＬ（０．２１ｍｏｌ）を加え、１時間反応させた。その後、反応液を水に滴下することで反応を止め、遠心分離（１１０００ｒｐｍ，１０ｍｉｎ）し沈殿をアセトンにより繰り返し洗浄し、ドラフト内で風乾することで生成物を得た。反応生成物のリン含有率をフラスコ燃焼法（滴定法）により測定した。また、窒素含有量はＰｅｒｋｉｎＥｌｍｅｒ社の「２４００II」を用いた元素分析により測定した結果を合わせ、表１に付記する。リン含有率が６〜７％台、窒素含有率が３〜４％の窒素含有リン酸化リグニン誘導体が得られていることを確認した。
【００４７】
＜難燃性樹脂組成物の作製＞
ポリ乳酸８５質量部に対して、前記作製したマンニッヒ反応によるアミノ基構造導入リン酸化リグニン誘導体１５質量部、ポリフルオロオレフィン０．５質量部を添加した。これらをドライブレンドした後に、２軸混練押出機で１７０℃の温度で溶融混練して、３ｍｍ角程度の成形用ペレットを作製した。
ポリ乳酸には、三井化学株式会社製のレイシアＨ１００Ｊを使用した。また、ポリフルオロオレフィンには、三菱レイヨン株式会社製のメタブレンＡ−３８００を使用した。
【００４８】
＜ＵＬ９４垂直燃焼試験片の作製＞
上述のようにして作製したペレットを、棚式の熱風乾燥機を用いて６０℃で５時間乾燥処理を施し、その後、型締力１００トンの電動式射出成形機を使用して金型温度４０℃、シリンダー温度１９０℃、射出速度２０ｍｍ／ｓｅｃ、射出圧力１００ＭＰａ、冷却時間３０ｓｅｃの設定で、ＵＬ９４垂直燃焼試験用の短冊試験片を作製した。作製した短冊試験片は、幅１３ｍｍ、長さ１２５ｍｍ、厚さ１．６ｍｍである。
【００４９】
＜ＵＬ９４垂直燃焼試験＞
上述のようにして作製した試験片を、５０℃で７２時間のエージングした後、湿度２０％のデシケータ内で３時間冷却した。次いで、試験片を５本で１セットとし、ＵＬ９４規格に準拠した垂直燃焼試験を行った。試験方法について以下に説明する。
各試験片の上端部をクランプし、垂直状態で保持し、各試験片の下端部から３００±１０ｍｍ下方に脱脂綿（０．８ｇ以下、５０ｍｍ角）を置き、後述する燃焼試験によって溶融物が脱脂綿上に落下することを確認する。各試験片の下端部からバーナーで接炎（１回目）を１０±１秒間行い、その後、約３００ｍｍ／秒の速度でバーナーを試験片から離す。燃焼が消えたら直ちにバーナーをサンプルの下端部に戻し、接炎（２回目）を１０±１秒間行った。５本１セットの試験片について、合計１０回の接炎を行い、各試験片の燃焼時間を記録した。ここで、「燃焼時間」とは、離炎後の燃焼継続時間を意味する。１回目の燃焼時間をｔ１、２回目の燃焼時間をｔ２、２回目の燃焼後火種継続時間をｔ３とした。ここで、「２回目の燃焼後火種継続時間」とは、試験片において炎は消えているが、試験片に赤く火種が残った状態が続く時間を言うものとする。
【００５０】
＜ＵＬ９４垂直燃焼試験の判定方法＞
上述したＵＬ９４垂直燃焼試験による判定を各試験片について下記の（１）〜（５）の判定方法を実施することにより行った。
（１）各試験片の、測定された離炎後の燃焼継続がｔ１、ｔ２であり、これらが１０秒以下ならＶ−０、３０秒以下ならＶ−１もしくはＶ−２と判定した。Ｖ−１、Ｖ−２判定上区別する境界については、下記（５）記載の評価による、燃焼時の滴下物でコットン着火するかどうかが基準となる。コットン着火した場合はＶ−２になり、着火が無い場合には、Ｖ−１となる。
（２）５本の試験片全ての燃焼継続時間（ｔ１＋ｔ２）が、５０秒以下ならばＶ−０、２５０秒以下ならばＶ−１もしくはＶ−２と判定した。
（３）２回目接炎後の燃焼継続時間と火種継続時間の合計（ｔ２＋ｔ３）が、３０秒以下ならばＶ−０、６０秒以下ならばＶ−１もしくはＶ−２と判定した。
（４）クランプまで燃える燃焼がないことを確認できれば、合格とした。
（５）燃焼物や落下物による脱脂綿の発火について評価した。発火無しならばＶ−０もしくはＶ−１と判定し、発火ありならＶ−２と判定した。
ここで、発火が無い場合のＶ−０とＶ−１の境界は、上記（２）、（３）の燃焼継続時間（ｔ１＋ｔ２）と（ｔ２＋ｔ３）の測定結果が基準となる。ｔ１＋ｔ２が５０秒以下ならばＶ−０となり、５０秒より大きく２５０秒以下ならばＶ−１となる。また、ｔ２＋ｔ３が３０秒以下ならばＶ−０となり、３０秒より大きく６０秒以下ならばＶ−１となる。上記（１）〜（５）のそれぞれについて、Ｖ−０、Ｖ−１、Ｖ−２の条件を全て満たすものが実用上合格レベルにあるものと評価した。
【００５１】
＜熱重量測定＞
熱重量分析の測定方法は、マックサイエンス製  ＴＧ−ＤＴＡ２０００Ａにて、空気雰囲気下で室温から５℃／ｍｉｎの昇温速度で５００℃まで昇温したときの、重量残渣を測定した。基準重量は１００℃時温度の重量を基準とした割合（％）で評価した。
【００５２】
（実施例２）
実施例１に記載したクラフトリグニンを原料として以下の反応生成物を得た。
＜ジメチルアミン導入と塩化ホスホリルによるリン酸エステル化＞
クラフトリグニン１０ｇをピリジン２５０ｍＬに溶かし、攪拌しながら塩化ホスホリル１０ｍＬ（０．１１ｍｏｌ）を加え、１時間後に５０％ジメチルアミン液６０ｍＬ（０．６７ｍｏｌ）とピリジン６０ｍＬの混合液をさらに加えた。１時間後、反応液を水に滴下することで反応を止め、遠心分離（１１０００ｒｐｍ，１５ｍｉｎ）し沈殿をアセトンにより繰り返し洗浄し、ドラフト内で風乾することで生成物を得た。反応生成物のリン含有率をフラスコ燃焼法（滴定法）により測定した。また、窒素含有量は元素分析により測定した結果を合わせ、表１に付記する。リン含有率が１０〜１１％台、窒素含有率が３〜４％の窒素含有リン酸化リグニン誘導体が得られていることを確認した。
以下、実施例１と同様に難燃性樹脂組成物を作製し、燃焼試験、熱重量分析を実施した結果を表２に付記する。
【００５３】
（実施例３）
実施例１に記載したクラフトリグニンを原料として以下の反応生成物を得た。
＜クラフトリグニンのヒドロキシメチル化＞
クラフトリグニン１０ｇを１Ｎ水酸化ナトリウム水溶液５００ｍＬに溶かし、６０℃ウォーターバス中で攪拌しながら３７％ホルムアルデヒド液１００ｍＬ（１．３ｍｏｌ）を加え、２時間後に３７％ホルムアルデヒド液１００ｍＬ（１．３ｍｏｌ）をさらに加えた。反応開始から６時間後に１Ｎ塩酸で反応液を酸性にし、これを遠心分離（１１０００ｒｐｍ，３０分）し沈殿を減圧乾燥することでヒドロキシメチル化クラフトリグニン（ＨＫＬ）が得られた。
【００５４】
＜ヒドロキシメチル化リグニンへのメラミンの導入＞
上記のヒドロキシメチル化リグニンを０．１Ｎ水酸化ナトリウム水溶液３００ｍＬに溶かし、６０℃ウォーターバス中で攪拌しながらメラミン６．４ｇ（０．０５ｍｏｌ）を加えた。反応開始から４時間後に０．１Ｎ塩酸で反応液を酸性にし、遠心分離（１１０００ｒｐｍ，１０分）により上清を回収した。この上清中に両イオン交換樹脂（アンバーライトＥＧ−４）を加え攪拌しながら３０分放置した。上清を回収し−３０℃で凍結させ、凍結試料を凍結乾燥することで生成物を得た。
【００５５】
＜塩化ホスホリルによるリン酸エステル化＞
上記の反応生成物をピリジン２５０ｍＬに溶かし、攪拌しながら塩化ホスホリル２０ｍＬ（０．２１ｍｏｌ）を加え、１時間反応させた。その後、反応液を水に滴下することで反応を止め、遠心分離（１１０００ｒｐｍ，１０ｍｉｎ）し沈殿をアセトンにより繰り返し洗浄し、ドラフト内で風乾することで生成物を得た。反応生成物のリン含有率をフラスコ燃焼法（滴定法）により測定した。また、窒素含有量はＮ−ＮＭＲ分析により測定した結果を合わせ、表１に付記する。リン含有率が６〜７％台、窒素含有率が５〜６％の窒素含有リン酸化リグニン誘導体が得られていることを確認した。
以下、実施例１と同様に難燃性樹脂組成物を作製し、燃焼試験、熱重量分析を実施した結果を表２に付記する。
【００５６】
（実施例４）
実施例１に記載したクラフトリグニンを原料として以下の反応生成物を得た。
＜１，１，３，３−テトラメチルグアニジン導入と塩化ホスホリルによるリン酸エステル化＞
クラフトリグニン１０ｇをピリジン２５０ｍＬに溶かし、攪拌しながら塩化ホスホリル１０ｍＬ（０．１１ｍｏｌ）を加え、１時間後に１，１，３，３−テトラメチルグアニジン液８０ｍＬ（０．６４ｍｏｌ）とピリジン８０ｍＬの混合液をさらに加えた。１時間後、反応液を水に滴下することで反応を止め、遠心分離（１１０００ｒｐｍ，１５ｍｉｎ）し沈殿をアセトンにより繰り返し洗浄し、ドラフト内で風乾することで生成物を得た。反応生成物のリン含有率をフラスコ燃焼法（滴定法）により測定した。また、窒素含有量は元素分析により測定した結果を合わせ、表１に付記する。リン含有率が６〜７％台、窒素含有率が１２〜１３％の窒素含有リン酸化リグニン誘導体が得られていることを確認した。
以下、実施例１と同様に難燃性樹脂組成物を作製し、燃焼試験、熱重量分析を実施した結果を表２に付記する。
【００５７】
（実施例５）
実施例１に記載したクラフトリグニンを原料として以下の反応生成物を得た。
＜マンニッヒ反応によるグアニジンの導入＞
クラフトリグニン（リグニン、アルカリ（Aldrich））１０ｇを８０％ジオキサン３００ｍｌと酢酸３０ｍＬの混合液に溶かし、攪拌しながら１，１，３，３−テトラメチルグアニジン液９３．８ｍＬ（０．７５ｍｏｌ）と３７％ホルムアルデヒド液５６．３ｍＬ（０．７５ｍｏｌ）を加え、６０℃ウォーターバス中で４時間反応させた。その後、塩酸で反応液を酸性にし、反応液の３倍量の水を加え、これを遠心分離（１１０００ｒｐｍ，１０ｍｉｎ）し沈殿をデシケータ内で乾燥することで生成物を得た。
【００５８】
＜塩化ホスホリルによるリン酸エステル化＞
上記の反応生成物をピリジン２５０ｍＬに溶かし、攪拌しながら塩化ホスホリル２０ｍＬ（０．２１ｍｏｌ）を加え、１時間反応させた。その後、反応液を水に滴下することで反応を止め、遠心分離（１１０００ｒｐｍ，１０ｍｉｎ）し沈殿を水により繰り返し洗浄し、デシケータ内で乾燥することで生成物を得た。反応生成物のリン含有率をフラスコ燃焼法（滴定法）により測定した。また、窒素含有量は元素分析により測定した結果を合わせ、表１に付記する。リン含有率が３〜４％台、窒素含有率が２〜３％の窒素含有リン酸化リグニン誘導体が得られていることを確認した。
以下、実施例１と同様に難燃性樹脂組成物を作製し、燃焼試験、熱重量分析を実施した結果を表２に付記する。
【００５９】
（実施例６）
＜難燃性樹脂組成物の作製＞
ポリカーボネート樹脂とアクリロニトリル−ブタジエン−スチレン共重合樹脂をポリマーアロイしたＰＣ／ＡＢＳ樹脂８０質量部に対して、実施例１で作製したマンニッヒ反応によるアミノ基導入リン酸化リグニン１５質量部、ポリフルオロオレフィン０．５質量部を添加した。これらをドライブレンドした後に、２軸混練押出機で１７０℃の温度で溶融混練して、３ｍｍ角程度の成形用ペレットを作製した。
ＰＣ／ＡＢＳ樹脂には、帝人化成株式会社製のマルチロンＴ−３７１４を使用した。また、ポリフルオロオレフィンには、アクリル変性ポリテトラフルオロエチレンで、三菱レイヨン株式会社製のメタブレンＡ−３８００を使用した。
【００６０】
＜ＵＬ９４垂直燃焼試験片の作製＞
上述のようにして作製したペレットを、棚式の熱風乾燥機を用いて８０℃で５時間乾燥処理を施し、その後、型締力１００トンの電動式射出成形機を使用して金型温度６０℃、シリンダー温度２４００℃、射出速度２０ｍｍ／ｓｅｃ、射出圧力１００ＭＰａ、冷却時間３０ｓｅｃの設定で、ＵＬ９４垂直燃焼試験用の短冊試験片を作製した。作製した短冊試験片は、幅１３ｍｍ、長さ１２５ｍｍ、厚さ１．６ｍｍである。
上述のようにして作製したＵＬ９４垂直燃焼試験片を実施例１と同様の条件でＵＬ９４垂直燃焼試験を行った。また、熱重量測定を実施例１と同様の条件で行った。
【００６１】
（実施例７）
＜難燃性樹脂組成物の作製＞
ポリカーボネート樹脂とアクリロニトリル−ブタジエン−スチレン共重合樹脂をポリマーアロイしたＰＣ／ＡＢＳ樹脂８０質量部に対して、実施例２で作製したアミノ基導入リン酸化リグニン１０質量部、難燃助剤５質量部、ポリフルオロオレフィン０．５質量部を添加した。これらをドライブレンドした後に、２軸混練押出機で１７０℃の温度で溶融混練して、３ｍｍ角程度の成形用ペレットを作製した。
ＰＣ／ＡＢＳ樹脂には、帝人化成株式会社製のマルチロンＴ−３７１４を使用した。また、ポリフルオロオレフィンには、アクリル変性ポリテトラフルオロエチレンである、三菱レイヨン株式会社製のメタブレンＡ−３８００を使用した。また、難燃助剤には、株式会社ＡＤＥＫＡ製のアデカスタブＦＰ−８００を使用した。
【００６２】
＜ＵＬ９４垂直燃焼試験片の作製＞
上述のようにして作製したペレットを、棚式の熱風乾燥機を用いて８０℃で５時間乾燥処理を施し、その後、型締力１００トンの電動式射出成形機を使用して金型温度６０℃、シリンダー温度２４００℃、射出速度２０ｍｍ／ｓｅｃ、射出圧力１００ＭＰａ、冷却時間３０ｓｅｃの設定で、ＵＬ９４垂直燃焼試験用の短冊試験片を作製した。作製した短冊試験片は、幅１３ｍｍ、長さ１２５ｍｍ、厚さ１．６ｍｍである。
上述のようにして作製したＵＬ９４垂直燃焼試験片を実施例１と同様の条件でＵＬ９４垂直燃焼試験を行った。また、熱重量測定を実施例１と同様の条件で行った。
【００６３】
（比較例１、２）
＜難燃性樹脂組成物の作製＞
ポリ乳酸８０質量部に対して、実施例１で使用した原料のクラフトリグニン、アルカリリグニンをそれぞれ２０質量部、ポリフルオロオレフィン０．５質量部を添加した。これらをドライブレンドした後に、２軸混練押出機で１７０℃の温度で溶融混練して、３ｍｍ角程度の成形用ペレットを作製した。
ポリ乳酸には、三井化学株式会社製のレイシアＨ１００Ｊを使用した。また、アルカリリグニンには、ハリマ化成グループ株式会社製の草本系リグニンを使用した。また、ポリフルオロオレフィンには、三菱レイヨン株式会社製のメタブレンＡ−３８００を使用した。
上述のようにして作製したペレットを用いて、ＵＬ９４垂直燃焼試験片を実施例１と同様の条件で作製し、ＵＬ９４垂直燃焼試験を行った。また、熱重量測定を実施例１と同様の条件で行った。
【００６４】
（比較例３）
実施例４で使用したＰＣ／ＡＢＳ樹脂、帝人化成株式会社製のマルチロンＴ−３７１４を用いて、ＵＬ９４垂直燃焼試験片を実施例１と同様の条件で作製し、ＵＬ９４垂直燃焼試験を行った。また、熱重量測定を実施例１と同様の条件で行った。
【００６５】
（結果）
実施例１〜７、および比較例１〜３に使用した樹脂組成物の配合割合と、ＵＬ９４垂直燃焼試験、および熱重量測定の結果を表２に示す。難燃試験の結果はＶ−２条件を満たさない場合にはＮＧと記載した。
実施例１〜４では熱重量分析の５００℃残渣重量も９％以上あり、難燃試験はＶ−２を満たす結果となった。
実施例５は熱重量分析の５００℃残渣重量も４．１％以上の残渣が見られ、難燃試験はＶ−２を満たす結果となった。実施例６は、５００℃残渣重量が２１．３％以上、難燃試験はＶ−１を満たす結果となった。
実施例７は、５００℃残渣重量が２２．８％以上、難燃試験はＶ−１を満たす結果となった。
一方、比較例１〜２のリグニン原料を熱可塑性樹脂に添加した場合は、熱重量分析の５００℃残渣も見られず、難燃性試験結果は全焼し、ＮＧとなった。
比較例３は熱可塑性樹脂単体の熱重量分析の５００℃残渣は微量の残渣はみられたが、難燃試験結果はＮＧとなった。
【００６６】
【表１】
2014169401.tif 000002
【００６７】
【表２】
2014169401.tif 000003
【００６８】
【表３】
2014169401.tif 000004
【００６９】
Ａ−１：ポリ乳酸  三井化学株式会社  レイシアＨ−１００Ｊ
Ａ−２：ＰＣ／ＡＢＳ樹脂  帝人化成株式会社  マルチロンＴ−３７１４
Ｂ−１：マンニッヒ反応によるアミノ基導入リン酸化リグニン
Ｂ−２：アミノ基導入リン酸化リグニン
Ｂ−３：メラミン導入リン酸化リグニン
Ｂ−４：グアニジン導入リン酸化リグニン
Ｂ−５：マンニッヒ反応によるグアニジン導入リン酸化リグニン
Ｂ−６：クラフトリグニン  Aldrich社  Lignin,alkali（３７０９５９）
Ｂ−７：アルカリリグニン  ハリマ化成グループ株式会社  草本系リグニン
Ｃ−１：リン系難燃剤  株式会社ＡＤＥＫＡ  アデカスタブＦＰ−８００
Ｄ−１：ポリフルオロオレフィン  三菱レイヨン株式会社  メタブレンＡ−３８００
【先行技術文献】
【特許文献】
【００７０】
【特許文献１】特開２００５−２３２６０号公報
【特許文献２】特開２００５−１６２８７２号公報
【特許文献３】特開２００２−３５６５７９号公報
【特許文献４】国際公開第２００３／０８２９８７号パンフレット
【特許文献５】特開２００４−２５６８０９号公報
【特許文献６】特開２０１０−３１２３０号公報
【特許文献７】特開２０１０−３１２２９号公報
【特許文献８】特開２０１２−１９３３３７号公報